СПОСОБ ИЗГОТОВЛЕНИЯ ПОГЛОЩАЮЩЕГО СЕРДЕЧНИКА ОРГАНА РЕГУЛИРОВАНИЯ ЯДЕРНОГО РЕАКТОРА

2
1. Способ изготовления поглощающего сердечника органа регулирования ядерного реактора включает холодное прессование электролитического порошка гидравлическим давлением пуансона в цилиндрической пресс-форме с удельным усилием прессования 5,0-6,0 т/см, спекание в вакууме полученного брикета при температуре 900-1150°С в течение 30-60 мин, горячее выдавливание спеченного брикета при температуре 800-1150°С противодавлением через матрицу с углом конусности входного отверстия 90-100° и углом конусности перед выходным отверстием 50-70°, размещенную в контейнере, нагретом до температуры 200-800°С, с получением поглощающего сердечника в виде прутка, который подвергают термической обработке и шлифовке.
2. Способ по п.1, в котором получают поглощающий сердечник диаметром 2-12 мм.
3. Способ по п.1, в котором получают поглощающий сердечник с отношением диаметра сердечника к его длине, равном 1,1:500.
3
4. Способ по п.1, в котором получают поглощающий сердечник плотностью 9,0-13,0 кг/см.
5. Способ по п.1, в котором поглощающий сердечник подвергают термической обработке при температуре 850-1050°С.
6. Способ по п.1, в котором в качестве электролитического порошка используют порошок гафния ядерной чистоты.
7. Способ по п.1, в котором в качестве электролитического порошка используют смесь электролитических порошков гафния и циркония ядерной чистоты, при объемном соотношении порошка циркония к порошку гафния от 1:50 до 1:5.
8. Способ по п.1, в котором в качестве электролитического порошка используют смесь электролитического порошка гафния ядерной чистоты и порошка титаната диспрозия, при объемном соотношении порошка гафния к порошку титаната диспрозия от 10:1 до 10:4.
9. Способ по п.1, в котором в качестве электролитического порошка используют смесь электролитического порошка гафния ядерной чистоты и порошка гафната диспрозия, при объемном соотношении порошка гафния к порошку гафната диспрозия от 10:1 до 10:4.